(57)【要約】      （修正有）【課題】特に水溶液中における分散性に優れたカーボンナノチューブ組成物およびその製造方法、および該組成物を用いることにより従来より高感度な測定が可能なバイオセンサおよびその製造方法を提供すること。【解決手段】親水性ポリマーを加えることにより、水溶液中での分散性に優れたカーボンナノチューブ組成物を得ることが可能となる。また該組成物を電極上に具備したバイオセンサを用いることにより、従来低濃度であるため測定が不可能であった試料中の物質濃度の測定が可能となる。【選択図】なし【特許請求の範囲】
【請求項１】
親水性ポリマーとカーボンナノチューブを含有するカーボンナノチューブ組成物。
【請求項２】
親水性ポリマーがポリアニオンであることを特徴とする請求項１記載のカーボンナノチューブ組成物。
【請求項３】
親水性ポリマーがスルホン酸基またはカルボキシル基を有することを特徴とする請求項１または２記載のカーボンナノチューブ組成物。
【請求項４】
親水性ポリマーがカラギーナンまたはカルボキシメチルセルロース、ポリスチレンスルホン酸、コンドロイチン硫酸、ヒアルロン酸、アラビアゴムから選ばれる少なくとも１つであることを特徴とする請求項１から３のいずれか１項記載のカーボンナノチューブ組成物。
【請求項５】
水溶液中で超音波処理により分散し、１時間静置した後目視観察したとき、分散状態が保持されていることを特徴とする請求項１から４のいずれか１項記載のカーボンナノチューブ組成物。
【請求項６】
カーボンナノチューブが２層カーボンナノチューブであることを特徴とする請求項１から５のいずれか１項記載のカーボンナノチューブ組成物。
【請求項７】
カーボンナノチューブが、カーボンナノチューブを透過型電子顕微鏡で観察し、任意に選択した１００本のカーボンナノチューブ中、５０本以上が２層カーボンナノチューブであることを特徴とする請求項６記載のカーボンナノチューブ組成物。
【請求項８】
カーボンナノチューブが、カーボンナノチューブを透過型電子顕微鏡で観察し、任意に選択した１００本の２層カーボンナノチューブ中、８０本以上がその外径が１．５から４．０ｎｍの範囲内にあるカーボンナノチューブであることを特徴とする請求項６または７記載のカーボンナノチューブ組成物。
【請求項９】
カーボンナノチューブが、下記（１）〜（４）の要件全てを満たしていることを特徴とする請求項６から８のいずれか１項記載のカーボンナノチューブ組成物。
（１） カーボンナノチューブを透過型電子顕微鏡で観察し、任意に選択した１００本のカーボンナノチューブ中、５０本以上が２層カーボンナノチューブであること。
（２） カーボンナノチューブを透過型電子顕微鏡で観察し、任意に選択した２層カーボンナノチューブ中の屈曲部間距離の平均が１００ｎｍ以上であること。
（３） 共鳴ラマン散乱測定により、１５６０〜１６００ｃｍ−１の範囲内で最大のピーク強度をＧ、１３１０〜１３５０ｃｍ−１の範囲内で最大のピーク強度をＤとしたとき、Ｇ／Ｄの比が１０以上であること。
（４） 元素分析による金属含有率が１重量％以下であること。
【請求項１０】
親水性ポリマーとカーボンナノチューブを含有する水溶液を乾燥させることを特徴とするカーボンナノチューブ組成物の製造方法。
【請求項１１】
親水性ポリマーがポリアニオンであることを特徴とする請求項１０記載のカーボンナノチューブ組成物の製造方法。
【請求項１２】
親水性ポリマーがスルホン酸基またはカルボキシル基を有することを特徴とする請求項１０または１１記載のカーボンナノチューブ組成物の製造方法。
【請求項１３】
親水性ポリマーがカラギーナンまたはカルボキシメチルセルロース、ポリスチレンスルホン酸、コンドロイチン硫酸、ヒアルロン酸、アラビアゴムから選ばれる少なくとも１つであることを特徴とする請求項１０から１２のいずれか１項記載のカーボンナノチューブ組成物の製造方法。
【請求項１４】
親水性ポリマーとカーボンナノチューブを含有する水溶液を、超音波処理により分散し１時間静置した後目視観察したとき、分散状態が保持されているカーボンナノチューブ組成物を乾燥させることを特徴とする請求項１０から１３のいずれか１項記載のカーボンナノチューブ組成物の製造方法。
【請求項１５】
カーボンナノチューブが２層カーボンナノチューブであることを特徴とする請求項１０から１４のいずれか１項記載のカーボンナノチューブ組成物の製造方法。
【請求項１６】
カーボンナノチューブが、カーボンナノチューブを透過型電子顕微鏡で観察し、任意に選択した１００本のカーボンナノチューブ中、５０本以上が２層カーボンナノチューブであることを特徴とする請求項１５に記載のカーボンナノチューブ組成物の製造方法。
【請求項１７】
カーボンナノチューブが、カーボンナノチューブを透過型電子顕微鏡で観察し、任意に選択した１００本の２層カーボンナノチューブ中、８０本以上がその外径が１．５から４．０ｎｍの範囲内にあるカーボンナノチューブであることを特徴とする請求項１５または１６記載のカーボンナノチューブ組成物の製造方法。
【請求項１８】
カーボンナノチューブが、下記（１）〜（４）の要件全てを満たしていることを特徴とする請求項１５から１７のいずれか１項記載のカーボンナノチューブ組成物の製造方法。
（１） カーボンナノチューブを透過型電子顕微鏡で観察し、任意に選択した１００本のカーボンナノチューブ中、５０本以上が２層カーボンナノチューブであること。
（２） カーボンナノチューブを透過型電子顕微鏡で観察し、任意に選択した２層カーボンナノチューブ中の屈曲部間距離の平均が１００ｎｍ以上であること。
（３） 共鳴ラマン散乱測定により、１５６０〜１６００ｃｍ−１の範囲内で最大のピーク強度をＧ、１３１０〜１３５０ｃｍ−１の範囲内で最大のピーク強度をＤとしたとき、Ｇ／Ｄの比が１０以上であること。
（４） 元素分析による金属含有率が１重量％以下であること。
【請求項１９】
絶縁性の基板、前記基板上に形成された少なくとも作用極と対極を有する電極系、前記電極系上またはその近傍に形成された反応層を有するバイオセンサであって、反応層またはその近傍に請求項１から９のいずれか１項記載のカーボンナノチューブ組成物または請求項１０から１８のいずれか１項記載の製造方法により得られるカーボンナノチューブ組成物を含有することを特徴とするバイオセンサ。
【請求項２０】
電極系がフィルム上に形成された白金、パラジウム、金、グラッシーカーボンから選ばれる少なくとも１つからなることを特徴とする請求項１９記載のバイオセンサ。
【請求項２１】
反応層が液体試料と反応し、液体試料中の成分を分析することを特徴とする請求項１９または２０記載のバイオセンサ。
【請求項２２】
反応層が酸化還元酵素を具備することを特徴とする請求項１９から２１のいずれか１項記載のバイオセンサ。
【請求項２３】
酸化還元酵素がグルコースオキシダーゼ、ウリカーゼ、コレステロールオキシダーゼから選ばれる１つであることを特徴とする請求項２２記載のバイオセンサ。
【請求項２４】
反応層が電子メディエーターを具備することを特徴とする請求項１９から２３のいずれか１項記載のバイオセンサ。
【請求項２５】
電子メディエーターがフェリシアン化カリウムであることを特徴とする請求項２４記載のバイオセンサ。
【請求項２６】
絶縁性の基板上に形成された少なくとも作用極と対極を有する電極系に、親水性ポリマーの水溶液に懸濁したカーボンナノチューブを塗布することを特徴とするバイオセンサの製造方法。
【請求項２７】
電極系がフィルム上に形成された白金、パラジウム、金、グラッシーカーボンから選ばれる少なくとも１つからなることを特徴とする請求項２６記載のバイオセンサの製造方法。
【請求項２８】
親水性ポリマーがポリアニオンであることを特徴とする請求項２６または２７記載のバイオセンサの製造方法。
【請求項２９】
親水性ポリマーがスルホン酸基またはカルボキシル基を有することを特徴とする請求項２６から２８のいずれか１項記載のバイオセンサの製造方法。
【請求項３０】
親水性ポリマーがカラギーナンまたはカルボキシメチルセルロース、ポリスチレンスルホン酸、コンドロイチン硫酸、ヒアルロン酸、アラビアゴムから選ばれる１つであることを特徴とする請求項２６から２８のいずれか１項記載のバイオセンサの製造方法。
【請求項３１】
カーボンナノチューブが２層カーボンナノチューブであることを特徴とする請求項２６から３０のいずれか１項記載のバイオセンサの製造方法。
【請求項３２】
カーボンナノチューブが、カーボンナノチューブを透過型電子顕微鏡で観察し、任意に選択した１００本のカーボンナノチューブ中、５０本以上が２層カーボンナノチューブであることを特徴とする請求項３１記載のバイオセンサの製造方法。
【請求項３３】
カーボンナノチューブが、カーボンナノチューブを透過型電子顕微鏡で観察し、任意に選択した１００本の２層カーボンナノチューブ中、８０本以上がその外径が１．５から４．０ｎｍの範囲内にあるカーボンナノチューブであることを特徴とする請求項３１または３２記載のバイオセンサの製造方法。
【請求項３４】
カーボンナノチューブが下記（１）〜（４）の要件全てを満たしていることを特徴とする請求項３１から３３のいずれか１項記載のバイオセンサの製造方法。
（１） カーボンナノチューブを透過型電子顕微鏡で観察し、任意に選択した１００本のカーボンナノチューブ中、５０本以上が２層カーボンナノチューブであること。
（２） カーボンナノチューブを透過型電子顕微鏡で観察し、任意に選択した２層カーボンナノチューブ中の屈曲部間距離の平均が１００ｎｍ以上であること。
（３） 共鳴ラマン散乱測定により、１５６０〜１６００ｃｍ−１の範囲内で最大のピーク強度をＧ、１３１０〜１３５０ｃｍ−１の範囲内で最大のピーク強度をＤとしたとき、Ｇ／Ｄの比が１０以上であること。
（４） 元素分析による金属含有率が１重量％以下であること。
【請求項３５】
電極系にさらに酸化還元酵素を具備する反応層を塗布することを特徴とする請求項２６から３４のいずれか１項記載のバイオセンサの製造方法。
【請求項３６】
酸化還元酵素がグルコースオキシダ−ゼ、ウリカーゼ、コレステロールオキシダ−ゼから選ばれる１つであることを特徴とする請求項３５記載のバイオセンサの製造方法。
【請求項３７】
反応層がさらに電子メディエーターを具備することを特徴とする請求項３５または３６記載のバイオセンサの製造方法。
【請求項３８】
電子メディエーターがフェリシアン化カリウムであることを特徴とする請求項３６記載のバイオセンサの製造方法。
【発明の詳細な説明】
【技術分野】
【０００１】
本発明は、水溶液中で分散性の高いカーボンナノチューブ組成物、および血液、尿、唾液、汗、涙などの生体試料、食品原料や製品、環境中に由来する基質（特定成分）を、高精度で迅速かつ容易に定量するためのバイオセンサに関する。
【背景技術】
【０００２】
生体試料などに存在する特定成分を、試料の希釈および攪拌などを行うことなく簡易に定量しうるバイオセンサが提案されている。その一例として、特許文献１には、絶縁性基板上にスクリーン印刷などの方法によって電極系を形成し、この電極上に酸化還元酵素および電子伝達体（電子受容体）を含有する反応層を形成したバイオセンサが開示されている。
【０００３】
このバイオセンサは、以下のようにして試料中の基質濃度を定量する。まず、試料液をバイオセンサの反応層上に滴下することにより、反応層が溶解し、試料液中の基質と反応層の酸化還元酵素との間で酵素反応が進行する。この酵素反応に伴い、電子伝達体が還元される。一定時間後、センサの電極に電圧を印加して、この還元された電子伝達体を電気化学的に酸化し、このとき得られる酸化電流値を測定する。この電流値は、基質濃度に直接比例するので、試料液中の基質濃度を定量することができる。
【０００４】
このようなバイオセンサはすでに血液中のグルコース濃度を測定するセンサとして実用化されている。実用化されている血糖値センサの測定感度の下限値は２０ｍｇ／ｄＬであり、血液中に存在するグルコース（８０〜１６０ｍｇ／ｄＬ）を測定するには十分な感度を有している。しかしながら、血液中に存在する他の成分を測定したり、血液以外の試料中の成分を測定する場合には、測定したい成分の存在濃度が低く、既存のバイオセンサでは測定できないという問題がある。
【０００５】
一方、カーボンナノチューブは１９９０年に飯島らにより見出された炭素物質であり（非特許文献１）、グラファイトの１枚面を巻いて筒状にした形状を有している。１層に巻いたものを単層カーボンナノチューブ、２層に巻いたものを２層カーボンナノチューブ、多層に巻いたものを多層カーボンナノチューブという。カーボンナノチューブは、高い機械的強度、高い導電性を有することから、各分野での応用が期待されている。しかしながら、溶媒中、特に水溶液中での分散性が低くその利便性の障害となっている。
【０００６】
カーボンナノチューブを用いたバイオセンサとしては、カーボンナノチューブとテフロン（登録商標）のコンポジット、ミネラルオイル中でのカーボンナノチューブペースト、白金ナノ粒子を担持したカーボンナノチューブを電極へと応用したものが報告されている（非特許文献２、３、４）。これらはいずれもカーボンナノチューブを用いない場合よりもバイオセンサの感度を向上できると報告されているが、いずれもカーボンナノチューブの分散性を向上した報告はなく、感度としても実用化されているバイオセンサに比べて著しく低いものであった。
【特許文献１】特開平３−２０２７６４号公報
【非特許文献１】ネイチャー（Ｎａｔｕｒｅ）１９９１年、第３５４巻，ｐ．５６−５８
【非特許文献２】アナリティカルケミストリー（Ａｎａｌ．Ｃｈｅｍ）２００３年、第７５巻、ｐ．２０７５−
【非特許文献３】エレクトリカルケミストリー（Ｅｌｅｃ．Ｃｈｅｍ）２００３年、第５巻、ｐ．６８９−
【非特許文献４】アナリティカルケミストリー（Ａｎａｌ．Ｃｈｅｍ）２００４年、第７９巻、ｐ．１０８３−
【発明の開示】
【発明が解決しようとする課題】
【０００７】
以上の従来技術の問題点に鑑み、本発明は、水溶液中で高い分散性を示すカーボンナノチューブ組成物、該組成物をバイオセンサの電極上へと塗布することにより再現性のよい塗布を可能とし、さらに現在実用化されているバイオセンサの感度を向上し、存在濃度が低く従来のバイオセンサ技術では測定が不可能であった成分の測定ができるバイオセンサの提供を目的とする。
【課題を解決するための手段】
【０００８】
上記課題を解決するため、鋭意検討の結果、カーボンナノチューブが親水性ポリマーの水溶液によく分散すること、その溶液をバイオセンサの電極上に塗布、乾燥させることにより、再現性よく品質の揃ったバイオセンサが作製可能であり、さらにバイオセンサの感度を向上させることが可能であることを見出し、本発明に至った。
【０００９】
すなわち、本発明は親水性ポリマーとカーボンナノチューブを含有するカーボンナノチューブ組成物、およびその製造方法、該カーボンナノチューブ組成物を電極に塗布することを特徴とするバイオセンサ、およびその製造方法を提供する。
【００１０】
本発明は以下の通りである。
【００１１】
＜１＞親水性ポリマーとカーボンナノチューブを含有するカーボンナノチューブ組成物。
【００１２】
＜２＞親水性ポリマーがポリアニオンであることを特徴とする＜１＞記載のカーボンナノチューブ組成物。
【００１３】
＜３＞親水性ポリマーがスルホン酸基またはカルボキシル基を有することを特徴とする＜１＞または＜２＞記載のカーボンナノチューブ組成物。
【００１４】
＜４＞親水性ポリマーがカラギーナンまたはカルボキシメチルセルロース、ポリスチレンスルホン酸、コンドロイチン硫酸、ヒアルロン酸、アラビアゴムから選ばれる少なくとも１つであることを特徴とする＜１＞から＜３＞のいずれか記載のカーボンナノチューブ組成物。
【００１５】
＜５＞水溶液中で超音波処理により分散し、１時間静置した後目視観察したとき、分散状態が保持されていることを特徴とする＜１＞から＜４＞のいずれか記載のカーボンナノチューブ組成物。
【００１６】
＜６＞カーボンナノチューブが２層カーボンナノチューブであることを特徴とする＜１＞から＜５＞のいずれか記載のカーボンナノチューブ組成物。
【００１７】
＜７＞カーボンナノチューブが、カーボンナノチューブを透過型電子顕微鏡で観察し、任意に選択した１００本のカーボンナノチューブ中、５０本以上が２層カーボンナノチューブであることを特徴とする＜６＞記載のカーボンナノチューブ組成物。
【００１８】
＜８＞カーボンナノチューブが、カーボンナノチューブを透過型電子顕微鏡で観察し、任意に選択した１００本の２層カーボンナノチューブ中、８０本以上がその外径が１．５から４．０ｎｍの範囲内にあるカーボンナノチューブであることを特徴とする＜６＞または＜７＞記載のカーボンナノチューブ組成物。
【００１９】
＜９＞カーボンナノチューブが、下記（１）〜（４）の要件全てを満たしていることを特徴とする＜６＞から＜８＞のいずれか記載のカーボンナノチューブ組成物。
（１） カーボンナノチューブを透過型電子顕微鏡で観察し、任意に選択した１００本のカーボンナノチューブ中、５０本以上が２層カーボンナノチューブであること。
（２） カーボンナノチューブを透過型電子顕微鏡で観察し、任意に選択した２層カーボンナノチューブ中の屈曲部間距離の平均が１００ｎｍ以上であること。
（３） 共鳴ラマン散乱測定により、１５６０〜１６００ｃｍ−１の範囲内で最大のピーク強度をＧ、１３１０〜１３５０ｃｍ−１の範囲内で最大のピーク強度をＤとしたとき、Ｇ／Ｄの比が１０以上であること。
（４） 元素分析による金属含有率が１重量％以下であること。
【００２０】
＜１０＞親水性ポリマーとカーボンナノチューブを含有する水溶液を乾燥させることを特徴とするカーボンナノチューブ組成物の製造方法。
【００２１】
＜１１＞親水性ポリマーがポリアニオンであることを特徴とする＜１０＞記載のカーボンナノチューブ組成物の製造方法。
【００２２】
＜１２＞親水性ポリマーがスルホン酸基またはカルボキシル基を有することを特徴とする＜１０＞または＜１１＞記載のカーボンナノチューブ組成物の製造方法。
【００２３】
＜１３＞親水性ポリマーがカラギーナンまたはカルボキシメチルセルロース、ポリスチレンスルホン酸、コンドロイチン硫酸、ヒアルロン酸、アラビアゴムから選ばれる少なくとも１つであることを特徴とする＜１０＞から＜１２＞のいずれか記載のカーボンナノチューブ組成物の製造方法。
【００２４】
＜１４＞親水性ポリマーとカーボンナノチューブを含有する水溶液を、超音波処理により分散し１時間静置した後目視観察したとき、分散状態が保持されているカーボンナノチューブ組成物を乾燥させることを特徴とする＜１０＞から＜１３＞のいずれか１項記載のカーボンナノチューブ組成物の製造方法。
【００２５】
＜１５＞カーボンナノチューブが２層カーボンナノチューブであることを特徴とする＜１０＞から＜１４＞のいずれか１項記載のカーボンナノチューブ組成物の製造方法。
【００２６】
＜１６＞カーボンナノチューブが、カーボンナノチューブを透過型電子顕微鏡で観察し、任意に選択した１００本のカーボンナノチューブ中、５０本以上が２層カーボンナノチューブであることを特徴とする＜１５＞に記載のカーボンナノチューブ組成物の製造方法。
【００２７】
＜１７＞カーボンナノチューブが、カーボンナノチューブを透過型電子顕微鏡で観察し、任意に選択した１００本の２層カーボンナノチューブ中、８０本以上がその外径が１．５から４．０ｎｍの範囲内にあるカーボンナノチューブであることを特徴とする＜１５＞または＜１６＞記載のカーボンナノチューブ組成物の製造方法。
【００２８】
＜１８＞カーボンナノチューブが、下記（１）〜（４）の要件全てを満たしていることを特徴とする＜１５＞から＜１７＞のいずれか１項記載のカーボンナノチューブ組成物の製造方法。
（１） カーボンナノチューブを透過型電子顕微鏡で観察し、任意に選択した１００本のカーボンナノチューブ中、５０本以上が２層カーボンナノチューブであること。
（２） カーボンナノチューブを透過型電子顕微鏡で観察し、任意に選択した２層カーボンナノチューブ中の屈曲部間距離の平均が１００ｎｍ以上であること。
（３） 共鳴ラマン散乱測定により、１５６０〜１６００ｃｍ−１の範囲内で最大のピーク強度をＧ、１３１０〜１３５０ｃｍ−１の範囲内で最大のピーク強度をＤとしたとき、Ｇ／Ｄの比が１０以上であること。
（４） 元素分析による金属含有率が１重量％以下であること。
【００２９】
＜１９＞  絶縁性の基板、前記基板上に形成された少なくとも作用極と対極を有する電極系、前記電極系上またはその近傍に形成された反応層を有するバイオセンサであって、反応層またはその近傍に＜１＞から＜９＞のいずれか１項記載のカーボンナノチューブ組成物または＜１０＞から＜１８＞のいずれか記載の製造方法により得られるカーボンナノチューブ組成物を含有することを特徴とするバイオセンサ。
【００３０】
＜２０＞電極系がフィルム上に形成された白金、パラジウム、金、グラッシーカーボンから選ばれる少なくとも１つからなることを特徴とする＜１９＞記載のバイオセンサ。
【００３１】
＜２１＞反応層が液体試料と反応し、液体試料中の成分を分析することを特徴とする＜１９＞または＜２０＞記載のバイオセンサ。
【００３２】
＜２２＞反応層が酸化還元酵素を具備することを特徴とする＜１９＞から＜２１＞のいずれか１項記載のバイオセンサ。
【００３３】
＜２３＞酸化還元酵素がグルコースオキシダ−ゼ、ウリカーゼ、コレステロールオキシダ−ゼから選ばれる１つであることを特徴とする＜２２＞記載のバイオセンサ。
【００３４】
＜２４＞反応層が電子メディエーターを具備することを特徴とする＜１９＞から＜２３＞のいずれか１項記載のバイオセンサ。
【００３５】
＜２５＞電子メディエーターがフェリシアン化カリウムであることを特徴とする＜２４＞記載のバイオセンサ。
【００３６】
＜２６＞絶縁性の基板上に形成された少なくとも作用極と対極を有する電極系に、親水性ポリマーの水溶液に懸濁したカーボンナノチューブを塗布することを特徴とするバイオセンサの製造方法。
【００３７】
＜２７＞電極系がフィルム上に形成された白金、パラジウム、金、グラッシーカーボンから選ばれる少なくとも１つからなることを特徴とする＜２６＞記載のバイオセンサの製造方法。
【００３８】
＜２８＞親水性ポリマーがポリアニオンであることを特徴とする＜２６＞または＜２７＞記載のバイオセンサの製造方法。
【００３９】
＜２９＞親水性ポリマーがスルホン酸基またはカルボキシル基を有することを特徴とする＜２６＞から＜２８＞のいずれか記載のバイオセンサの製造方法。
【００４０】
＜３０＞親水性ポリマーがカラギーナンまたはカルボキシメチルセルロース、ポリスチレンスルホン酸、コンドロイチン硫酸、ヒアルロン酸、アラビアゴムから選ばれる１つであることを特徴とする＜２６＞から＜２８＞のいずれか記載のバイオセンサの製造方法。
【００４１】
＜３１＞カーボンナノチューブが２層カーボンナノチューブであることを特徴とする＜２６＞から＜３０＞のいずれか記載のバイオセンサの製造方法。
【００４２】
＜３２＞カーボンナノチューブが、カーボンナノチューブを透過型電子顕微鏡で観察し、任意に選択した１００本のカーボンナノチューブ中、５０本以上が２層カーボンナノチューブであることを特徴とする＜３１＞記載のバイオセンサの製造方法。
【００４３】
＜３３＞カーボンナノチューブが、カーボンナノチューブを透過型電子顕微鏡で観察し、任意に選択した１００本の２層カーボンナノチューブ中、８０本以上がその外径が１．５から４．０ｎｍの範囲内にあるカーボンナノチューブであることを特徴とする＜３１＞または＜３２＞記載のバイオセンサの製造方法。
【００４４】
＜３４＞カーボンナノチューブが下記（１）〜（４）の要件全てを満たしていることを特徴とする＜３１＞から＜３３＞のいずれか記載のバイオセンサの製造方法。
（１） カーボンナノチューブを透過型電子顕微鏡で観察し、任意に選択した１００本のカーボンナノチューブ中、５０本以上が２層カーボンナノチューブであること。
（２） カーボンナノチューブを透過型電子顕微鏡で観察し、任意に選択した２層カーボンナノチューブ中の屈曲部間距離の平均が１００ｎｍ以上であること。
（３） 共鳴ラマン散乱測定により、１５６０〜１６００ｃｍ−１の範囲内で最大のピーク強度をＧ、１３１０〜１３５０ｃｍ−１の範囲内で最大のピーク強度をＤとしたとき、Ｇ／Ｄの比が１０以上であること。
（４） 元素分析による金属含有率が１重量％以下であること。
【００４５】
＜３５＞電極系にさらに酸化還元酵素を具備する反応層を塗布することを特徴とする＜２６＞から＜３４＞のいずれか記載のバイオセンサの製造方法。
【００４６】
＜３６＞酸化還元酵素がグルコースオキシダーゼ、ウリカーゼ、コレステロールオキシダーゼから選ばれる１つであることを特徴とする＜３５＞記載のバイオセンサの製造方法。
【００４７】
＜３７＞反応層がさらに電子メディエーターを具備することを特徴とする＜３５＞または＜３６＞記載のバイオセンサの製造方法。
【００４８】
＜３８＞電子メディエーターがフェリシアン化カリウムであることを特徴とする＜３６＞記載のバイオセンサの製造方法。
【発明の効果】
【００４９】
本発明によれば、親水性ポリマーを含んだ水溶液を用いることによりカーボンナノチューブを分散性よく懸濁することができる。またその組成物をバイオセンサの電極上に塗布することにより、再現性よく品質の揃ったバイオセンサが作製可能となり、酵素電極法で測定した場合の対象物質の測定感度を向上させることができる。それにより、これまで低濃度であるため酵素電極法を用いたバイオセンサでは測定が不可能であった試料についても測定が可能となる。
【発明を実施するための最良の形態】
【００５０】
本発明のカーボンナノチューブ組成物は親水性ポリマーとカーボンナノチューブを含有する組成物であり、液体であっても固体でもよい。好ましくは水溶液として調製し、超音波処理などによりカーボンナノチューブを均一に分散させる。水中ではカーボンナノチューブは超音波処理を行っても分散性が悪く凝集しやすいが、水溶性ポリマーと混合した場合、超音波処理により分散性が向上し、１時間放置しても凝集はみられない。
【００５１】
カーボンナノチューブと親水性ポリマーの組成比は特に制限はないが、好ましくはカーボンナノチューブ／親水性ポリマー値として０．００５〜１００（重量比）が好ましく、液体の組成物の場合は、カーボンナノチューブの重量は０．０１〜１ｗ／ｖ％が好ましく、親水性ポリマーは０．０１〜２ｗ／ｖ％が好ましい。
【００５２】
また、必要に応じて該液体を適当な乾燥操作により固体として用いることができる。水溶性ポリマーの水溶液中で分散させることにより、乾燥した後も凝集を避けることが可能となり、再現性のよい塗布されたカーボンナノチューブ組成物を得ることができる。乾燥する際には液体を基板などに塗布してから乾燥するのが好ましく、塗布の方法は液滴の滴下、スクリーン印刷、ディスペンサー印刷などの印刷法が採用できる。乾燥条件としては、どのような温度でも乾燥させることができるが、一般には室温から５０℃の範囲で風乾させることにより固体とすることができる。固体のカーボンナノチューブと親水性ポリマーの組成比も液体の場合と同様、０．００５〜１００（重量比）が好ましい。さらに好ましくは０．１〜５（重量比）である。またバイオセンサの電極に塗布する場合には酵素を含んで乾燥させる場合、酵素の失活を防ぐために０℃〜室温の低温で乾燥させるか、凍結乾燥させることもできる。
【００５３】
本発明でカーボンナノチューブ組成物に含まれる親水性ポリマーとしては、親水性のポリマーであれば、いかなるポリマーでもよく、水溶性樹脂類、多糖類、ポリアミノ酸、タンパク質およびそれらの誘導体などがあげられる。さらに好適には側鎖に酸性基を持ち、負に苛電したポリアニオンが好ましく、特にカルボキシル基、スルホン酸基のどちらか、または両方を持ったポリマーが好ましい。例としてあげるならば、カラギーナンまたはカルボキシメチルセルロース、ポリスチレンスルホン酸、コンドロイチン硫酸、ヒアルロン酸、アラビアガムから選ばれる１種または２種以上の組合せである。
【００５４】
カーボンナノチューブの製造方法としては、アーク放電法やレーザー蒸発法、化学気相成長法などすでに知られている製造方法を用いることができる。中でも、グラファイト層に欠陥の少ない高品質なカーボンナノチューブを安価に製造する方法として、化学気相成長法が知られており、さらに触媒化学気相成長法では、カーボンナノチューブの層数を、単層、２〜５層に制御して製造できることが知られている。本発明で用いるカーボンナノチューブとしては、いかなる製造方法により製造したカーボンナノチューブでも用いることができる。
【００５５】
また本発明に用いるカーボンナノチューブは、単層、２〜５層、さらにはそれ以上の数の層が重なった多層などいかなる層数を持つカーボンナノチューブでも用いることができる。好ましくは２層カーボンナノチューブまたは多層カーボンナノチューブを用いることができる。さらに好ましくは２層カーボンナノチューブである。
２層カーボンナノチューブの特性としては高い導電性があげられる。カーボンナノチューブの導電性は本来単層カーボンナノチューブが最も高いとされるが、単層カーボンナノチューブはバンドル構造を形成し束となってしまうため、実際には束の内部にあるカーボンナノチューブが利用されない欠点がある。一方、２層カーボンナノチューブはバンドル構造を組まないため、効率的にカーボンナノチューブが用いられ、結果としてカーボンナノチューブの中で最も高い導電性を示すことができる。
導電性のよいカーボンナノチューブをバイオセンサの電極近傍に塗布することにより、酵素反応により生じた電子を効率的に電極へと伝達することが可能になり、測定時の電流値の増大、すなわち感度の向上が期待できる。その他にも、より低電圧での電流の発生による消費電力の低減、メディエーターが不要になるなどの効果が期待される。
【００５６】
２層カーボンナノチューブはカーボンナノチューブを透過型電子顕微鏡で観察し、任意に選択した１００本のカーボンナノチューブ中、５０本以上が２層カーボンナノチューブであるものが好ましく、その測定方法は、透過型電子顕微鏡で１００万倍で観察し、１５０ｎｍ四方の視野の中で視野面積の１０％以上がカーボンナノチューブで、かつ複数の視野中から任意に抽出した１００本のカーボンナノチューブ中の５０本以上が２層カーボンナノチューブであり、上記測定を１０箇所について行った平均値で評価する。
【００５７】
さらに好ましくは、カーボンナノチューブを透過型電子顕微鏡で観察し、任意に選択した１００本の２層カーボンナノチューブ中、８０本以上がその外径が１．５から４．０ｎｍの範囲内にあるものである。その測定方法は、透過型電子顕微鏡で１００万倍で観察し、複数の視野中から任意に抽出した１００本の２層カーボンナノチューブの外径を測定し、８０本以上がその外径が１．５から４．０ｎｍの範囲内にあり、上記測定を１０箇所について行った平均値で評価する。
【００５８】
さらに好ましくは、下記（１）〜（４）の要件全てを満たしている２層カーボンナノチューブである。
（１） カーボンナノチューブを透過型電子顕微鏡で観察し、任意に選択した１００本のカーボンナノチューブ中、５０本以上が２層カーボンナノチューブであること。
（２）カーボンナノチューブを透過型電子顕微鏡で観察し、任意に選択した２層カーボンナノチューブ中の屈曲部間距離の平均が１００ｎｍ以上であること。
（３） 共鳴ラマン散乱測定により、１５６０〜１６００ｃｍ−１の範囲内で最大のピーク強度をＧ、１３１０〜１３５０ｃｍ−１の範囲内で最大のピーク強度をＤとしたとき、Ｇ／Ｄの比が１０以上であること。
（４） 元素分析による金属含有率が１重量％以下であること。
【００５９】
ここで、２層カーボンナノチューブ中の屈曲部とは、カーボンナノチューブのグラファイト構造中に炭素５員環と７員環が存在することによる屈曲を言い、高分解能透過型電子顕微鏡写真でカーボンナノチューブが折れ曲がって観察される部分のことを言う。本発明で使用する２層カーボンナノチューブは、高分解能透過型電子顕微鏡で観察し、選んだ任意の２層カーボンナノチューブについて屈曲部から屈曲部までの距離の平均を求め、それを１０本以上の２層カーボンナノチューブについて平均した結果が、１００ｎｍ以上であるものが好ましい。屈曲部から屈曲部までの距離が長ければ長いほど、２層カーボンナノチューブの直線性は向上し、導電性が高い２層カーボンナノチューブとなる。屈曲部間距離は長いほど好ましいため、３００ｎｍ以上がより好ましく、５００ｎｍ以上がさらに好ましく、１μｍ以上が最も好ましい。
【００６０】
また、２層カーボンナノチューブ含有組成物は、ラマン分光法により評価が可能である。ラマンスペクトルにおいて１５９０ｃｍ−１付近に見られるラマンシフトはグラファイト由来のＧバンドと呼ばれ、１３５０ｃｍ−１付近に見られるラマンシフトはアモルファスカーボンやグラファイトの欠陥に由来のＤバンドと呼ばれる。このＧ／Ｄ比が高いほどグラファイト化度が高く、高品質なカーボンナノチューブを意味する。
【００６１】
また本発明では、カーボンナノチューブの長さや直径、末端が閉じているか開いているかなどについては特に制限はなく、いかなる状態のものであっても使用可能である。
【００６２】
カーボンナノチューブを懸濁する方法としては、さまざまな方法が考えられるが、再現性のよいバイオセンサを作製するには分散性がよいことが望ましい。好適には、超音波処理を行うことが望ましく、その強度や時間については、適宜検討により決定することができる。
【００６３】
また、本発明のカーボンナノチューブ組成物は、水溶液中で超音波処理により分散し、１時間静置したとき、分散状態が保持されているものが好ましい。分散状態の保持は目視で行い、均一に分散していれば、分散状態が保持されているものとする。
【００６４】
本発明のバイオセンサは、絶縁性の基板、基板状に形成された少なくとも作用極と対極を有する電極系、電極系上またはその近傍に形成された反応層またはその近傍に、親水性ポリマーとカーボンナノチューブを含有する組成物を含むことを特徴とする。
【００６５】
また、本発明に係るバイオセンサはカーボンナノチューブ組成物以外に、電極上に、酵素、さらには必要に応じて電子伝達体などの試薬層を具備し、測定試料中の特定成分を基質として酵素反応を行い、その結果生じた酸化還元電位を電極上で電流として感知するセンサであれば、どのようなセンサでもよい。例をあげるならば、電気絶縁性の基板、その基板上に形成された作用極と対極を有する電極系、およびその電極系を含む試料液供給空間を具備し、さらにその試薬供給空間内に形成された酵素などを含む反応層を具備したバイオセンサが好適に用いられる。
【００６６】
電気絶縁性の基板としては、いかなる材質のものでもよいが、ガラスやポリエチレンテレフタレートなどが好適に用いられる。
【００６７】
バイオセンサでは、カーボンナノチューブ組成物は反応層またはその近傍に含有されることが好ましい。近傍とは混合されてはいないが、接触することが可能な状態を言い、特に測定物由来の水分などにより溶解したときには、容易に混合されるか、混合されなくとも物質の移動が起こりうる位置関係を言う。
【００６８】
カーボンナノチューブ組成物の塗布方法としては、カーボンナノチューブの分散性を保った塗布方法であればいかなる塗布方法でもよく、単独で電極に塗布してもよいし、酵素やメディエーターと混合したものを塗布してもよい。塗布後は適宜乾燥工程を加えることができる。
【００６９】
本発明で用いられる酵素は、血液、尿、唾液、汗、涙などの生体試料、食品原料や製品、環中に由来する基質（特定成分）に対し特異的に作用し、それらを酸化もしくは還元し、その反応によって電子の授受が引き起こされるものであればいかなる酵素でもよい。好ましくはグルコースオキシダ−ゼ、ウリカーゼ、ザルコシンオキシダ−ゼ、乳酸オキシダ−ゼ、グルコースデヒドロゲナーゼ、乳酸デヒドロゲナーゼ、アルコールオキシダ−ゼ、アルコールデヒドロゲナーゼ、コレステロールオキシダ−ゼ、コレステロールデヒドロゲナ−ゼ、ＮＡＤＨオキシダーゼ、ジアホラーゼ、ウレアーゼ、フルクトースオキシダーゼ、フルクトースデヒドロゲナーゼ、アスコルビン酸デヒドロゲナーゼを用いることができる。
【００７０】
本発明では、グルコースオキシダーゼを使用したグルコース濃度の測定、ウリカーゼを使用した尿酸濃度の測定、およびコレステロールオキシダーゼを使用したコレステロール濃度の測定を例に説明しているが、本発明の効果はこれらの物質濃度の測定に限られるものではなく、使用する上述の酵素から適当に選択することによって種々の物質の濃度を測定することができる。
【００７１】
例えば、酵素として乳酸オキシダーゼを使用することにより乳酸の濃度を測定することができ、フルクトースデヒドロゲナーゼを使用すればフルクトースの濃度を、アルコールデヒドロゲナーゼとジアホラーゼを併用すればアルコールの濃度を測定することができる。
【００７２】
電極上に塗布する試薬層には電子メディエーターを含ませてもよい。電子メディエーターとしてはフェリシアン化物塩、フェロセンおよびその誘導体、メチレンブルー、ベンゾキノンおよびその誘導体、ナフトキノン、フェナジンメトサルフェート、チオニンなどをあげることができる。特に好ましくは、フェリシアン化カリウムが採用できる。
【００７３】
カーボンナノチューブを懸濁させる親水性ポリマーの水溶液を作製する際の溶媒は、水、リン酸緩衝液、トリス塩酸緩衝液、酢酸緩衝液、塩化ナトリウム水溶液などいかなる水溶液を用いてもよい。また親水性ポリマーの溶解が可能であれば、メタノール、エタノール、トルエン、アセトンなどの有機溶媒を用いるかまたは水溶液に混合することもできる。
【００７４】
本発明で用いられる電極の材料としては、一般的に電極として使用されうる導電材料であればいかなるものでもよく、具体的には、炭素、金属、合金、金属および合金の種々の化合物（例えば酸化物、水酸化物、ハロゲン化物、硫化物、窒化物、炭化物）などをあげることができる。好適には白金、パラジウム、金、銀、アルミニウムなどが用いられる。また炭素材料としては、グラファイト、熱分解炭素、グラッシーカーボン、アセチレンブラック、カーボンブラックなどがあげられる。
【００７５】
酸化電流の測定方法としては、作用極と対極のみの２電極方式と、参照電極を加えた３電極方式がある。どちらの方式を用いても本発明における酵素電極を用いた測定は可能である。
【実施例】
【００７６】
以下に、実施例を用いて本発明をより詳細に説明するが、本発明はこれらのみに限定されるものではない。
【００７７】
（参考例）
２層カーボンナノチューブの合成は、特願２００４−２９７３１０号実施例３に記載の方法で行った。
【００７８】
硝酸鉄・９水和物（関東化学社製）０．０３ｇと硝酸コバルト・６水和物（関東化学社製）０．１７ｇとをエタノール（関東化学社製）１５ｍｌに溶解した。この溶液に、ボロシリケート（エヌイーケムキャット製）を１．４ｇ加え、超音波洗浄機で３０分間処理し、６０℃及び１２０℃の恒温下でエタノールを除去して乾燥した。その後空気中、４００℃で１時間加熱し、ボロシリケートに金属塩が担持された固体触媒を得た。
【００７９】
内径３２ｍｍの石英管の中央部の石英ウール上に、上記で調製した固体触媒１．０ｇをとり、アルゴンガスを６００ｃｃ／分で供給した。石英管を電気炉中に設置して、中心温度を８００℃に加熱した（昇温時間６０分）。８００℃に到達した後、反応管内を真空引きし、１０Ｐａ以下になったことを確認後に、エタノール蒸気を１００Ｐａの圧力になるように２０分間導入した。エタノール蒸気の導入を止めた後に、高純度アセチレンガス（高圧ガス工業製）を５ｃｃ／分で３０分供給し、温度を室温まで冷却し、２層カーボンナノチューブを含有する組成物を取り出した。なお、担体のＸ線回折の結果、ピーク強度の変化率は５％未満であった。
【００８０】
このようにして得たカーボンナノチューブを含有する組成物を高分解能透過型電子顕微鏡で観察したところ、カーボンナノチューブはきれいなグラファイト層で構成されており、層数が２層のカーボンナノチューブが８０％以上であった。カーボンナノチューブ以外の炭素不純物（フラーレン、ナノパーティクル、アモルファスカーボン等）はほとんど観察されなかった。またスケールをもとに、その外径を測定したところ、平均２．５ｎｍであり、すべてが１．５から４．０ｎｍの範囲にあった。また、カーボンンナノチューブ中の屈曲部間の距離を測定したところ、ほとんどが５００ｎｍ以上であった。
【００８１】
このカーボンナノチューブを含有する組成物を共鳴ラマン分光計（ホリバ  ジョバンイボン製  ＩＮＦ−３００）で測定し、１５６０〜１６００ｃｍ−１の範囲内で最大のピーク強度をＧ、１３１０〜１３５０ｃｍ−１の範囲内で最大のピーク強度をＤとしてＧ／Ｄ比を求めた結果、１４と高品質２層カーボンナノチューブであることがわかった。
【００８２】
また蛍光Ｘ線を用いた元素分析の結果、金属含有率は鉄が０．１％、コバルトが０．３％であった。
【００８３】
（実施例１）
蒸留水または０．２５ｗ／ｗ％のカルボキシメチルセルロース（ＣＭＣ、東京化成、Ｃ００４５）、カラギーナン（シグマ、Ｃ１０１３）、ポリスチレンスルホン酸（アルドリッチ社、２４３０５１−５Ｇ）、コンドロイチン硫酸（カルビオケム社、２３０６８７）、ヒアルロン酸（シグマ、５３７４７）、アラビアゴム（三栄薬品貿易、食添用）水溶液中に、０．２ｗ／ｗ％の含有量で懸濁した２層カーボンナノチューブまたは多層カーボンナノチューブ（アルドリッチ社）を加え、３０分間超音波処理することにより、カーボンナノチューブを分散させた。分散溶液を１時間放置した後、観察したところ、ＣＭＣ、カラギーナン、ポリスチレンスルホン酸、コンドロイチン硫酸、ヒアルロン酸、アラビアゴムの親水性ポリマー水溶液中に分散させたカーボンナノチューブ溶液は目視で均一に分散していたが、蒸留水中で分散させたカーボンナノチューブ溶液では、カーボンナノチューブが沈降していた。この結果から、親水性ポリマーとカーボンナノチューブからなる組成物は水溶液中で分散性が高いことが明らかとなった。
【００８４】
（比較例１）
ガラス上に白金の作用電極およびその周囲に白金の対極が形成されている市販の白金ディスク電極（ＢＡＳ社）に、以下のように酵素層を塗布することによりグルコース測定用のバイオセンサを構築した。すなわち、電極上に０．２５ｗ／ｗ％のＣＭＣ水溶液を８μＬ塗布し３７％、１時間乾燥した後、０．５ｗ／ｗ％ＣＭＣ、０．５ｗ／ｗ％グルコースオキシダーゼ（ＧＯＤ）、３ｗ／ｗ％フェリシアン化カリウムを含む水溶液を８μＬ塗布しさらに３７％、１時間乾燥することによりグルコース測定用バイオセンサを作製することができる。
【００８５】
こうして作製したバイオセンサに、試料液としてさまざまな濃度のグルコース水溶液５μＬを加え、３０秒反応させた後に対極を基準として作用極に０．６Ｖの電圧を印加し、５秒後の電流値を測定した。
【００８６】
（実施例２）
市販の白金ディスク電極（ＢＡＳ社）の作用極およびその周囲の対極上に、０．２ｗ／ｗ％の含有量で懸濁した２層カーボンナノチューブまたは多層カーボンナノチューブ（アルドリッチ社）を含む０．２５ｗ／ｗ％のＣＭＣ水溶液を８μＬ塗布し３７％、１時間乾燥した後、比較例１と同様にグルコース測定用バイオセンサを構築した。このバイオセンサに種々の濃度のグルコース水溶液５μＬを滴下し、３０秒反応させた後に対極を基準として作用極０．６Ｖの電圧を印加し、５秒後の電流値を測定した。
【００８７】
比較例１および実施例２の結果を図１に示す。
【００８８】
図１からわかるように比較例１では、１ｍＭから１０ｍＭのグルコース濃度において、良好な定量性を示したが、１ｍＭ以下のグルコース濃度を測定することは困難であった。一方実施例２では、０．１ｍＭのグルコースをも測定可能であった。
【００８９】
（実施例３）
比較例１および実施例２で使用したＣＭＣにかえて、カラギーナン、ポリスチレンスルホン酸、コンドロイチン硫酸、ヒアルロン酸、アラビアゴムをＣＭＣと同様の濃度で使用したバイオセンサを作製し、同様にグルコースを測定した。その結果、カラギーナン、ポリスチレンスルホン酸、コンドロイチン硫酸、ヒアルロン酸、アラビアゴムのいずれを用いても比較例１同様にグルコース濃度の測定が可能であり、カーボンナノチューブを試薬層に含むことにより、グルコースを含まない試料との検出電流値の差が増大し、実施例２同様、より低濃度のグルコース濃度を測定することが可能であった。その結果を表１にまとめた。
【００９０】
【表１】
2006292495.tif 000002
【００９１】
（比較例２）
市販の白金ディスク電極（ＢＡＳ社）の作用極およびその周囲の対極上に０．２５ｗ／ｗ％のＣＭＣ水溶液を８μＬ塗布し３７％、１時間乾燥した後、０．５ｗ／ｗ％ＣＭＣ、０．５ｗ／ｗ％ウリカーゼ、３ｗ／ｗ％フェリシアン化カリウムを含む水溶液を８μＬ塗布しさらに３７％、１時間乾燥することにより尿酸測定用バイオセンサを作製した。
【００９２】
こうして作製したバイオセンサに、試料液としてさまざまな濃度の尿酸水溶液５μＬを加え、３０秒反応させた後に対極を基準として作用極０．６Ｖの電圧を印加し、５秒後の電流値を測定した。
【００９３】
（実施例４）
市販の白金ディスク電極（ＢＡＳ社）の作用極およびその周囲の対極上に、０．２ｗ／ｗ％の含有量で懸濁した２層カーボンナノチューブを含む０．２５ｗ／ｗ％のカルボキシメチルセルロース（ＣＭＣ）水溶液を８μＬ塗布し３７％、１時間乾燥した後、比較例２と同様に尿酸測定用バイオセンサを構築した。このバイオセンサに種々の濃度の尿酸水溶液５μＬを加え、３０秒反応させた後に対極を基準として作用極０．６Ｖの電圧を印加し、５秒後の電流値を測定した。
【００９４】
比較例２および実施例４の結果を図２に示す。
【００９５】
図２から判るように比較例２では、１ｍＭから１０ｍＭの尿酸濃度において、良好な定量性を示したが、１ｍＭ以下の尿酸濃度を測定することは困難であった。一方実施例４では、０．２ｍＭの尿酸をも測定可能であった。
【００９６】
（比較例３）
ポリエチレンテレフタレート板上にパラジウムを薄膜状に被覆した基板にレーザートリミングで作用極および対極を形成した。その作用極およびその周囲の対極上に作用極を中心として０．２５ｗ／ｗ％のカルボキシメチルセルロース（ＣＭＣ）水溶液を１．５μＬ塗布し３７％、１時間乾燥した後、０．５ｗ／ｗ％ＣＭＣ、０．５ｗ／ｗ％グルコースオキシダーゼ（ＧＯＤ）、３ｗ／ｗ％フェリシアン化カリウムを含む水溶液を１．５μＬ塗布しさらに３７％、１時間乾燥することによりグルコース測定用バイオセンサを作製する。
【００９７】
（実施例５）
比較例３と同様のパラジウム薄膜で形成した電極上に０．２ｗ／ｗ％の含有量で懸濁した２層カーボンナノチューブを含む０．２５ｗ／ｗ％のカルボキシメチルセルロース（ＣＭＣ）水溶液を１．５μＬ塗布し３７％、１時間乾燥した後、比較例３と同様にグルコース測定用バイオセンサを構築した。
【００９８】
比較例３および実施例４で作製したバイオセンサに１ｍＭの濃度のグルコース水溶液を滴下し、３０秒間反応させた後、対極を基準として作用極０．６Ｖの電圧を印加し、５秒後の電流値を測定した。
【００９９】
その結果、比較例３ではグルコースが含まれない試料との電流値の差が０．２９μＡであったのに対して、実施例５では０．８９μＡの差が得られた。
【０１００】
このことから、実施例５で作製したバイオセンサを用いることにより、より低濃度のグルコースを測定することが可能になる。
【０１０１】
（比較例４）
特許第２６６９４９７号公報に従って、直径３ｍｍのグラッシーカーボン電極（ＢＡＳ社）の端面を基板電極として、この電極上に平均分子量７０，０００のポリスチレンスルホン酸ナトリウム０．６ｗ／ｖ％水溶液（ｐＨ７）１０μＬを滴下し、次いでＧＯＤ０．５ｗ／ｖ％水溶液５μＬを滴下し、最後に平均分子量１００，０００のポリリジン０．６ｗ／ｖ％水溶液（ｐＨ７）５μＬを滴下して、室温で２時間以上放置、乾燥させることにより、グルコース測定用の酵素電極を得た。
【０１０２】
（実施例６）
比較例４と同様のグラッシーカーボンの基板電極上に、２層カーボンナノチューブ０．２ｗ／ｖ％を分散させた平均分子量７０，０００のポリスチレンスルホン酸ナトリウム０．６ｗ／ｖ％水溶液（ｐＨ７）１０μＬを滴下し、次いで比較例４と同様にＧＯＤ０．５ｗ／ｖ％水溶液５μＬを滴下し、最後に平均分子量１００，０００のポリリジン０．６ｗ／ｖ％水溶液（ｐＨ７）５μＬを滴下して、室温で２時間以上放置、乾燥させることにより、グルコース測定用のカーボンナノチューブを含む酵素電極を得た。
【０１０３】
比較例４、実施例６で作製した電極を作用極、銀−塩化銀電極を参照極、白金ワイヤを対極とする３電極系を構成し、容積２０ｍＬの試験液（リン酸緩衝液、ｐＨ７）中に挿入した。試験液は空気飽和の状態に保ち、磁気攪拌子で攪拌し、上記定電位電源により、作用極に１ボルト（対銀−塩化銀電極）を印加し、電流を測定した。一定時間ごとに、グルコース０．５ｍＭを加え、そのときの作用極電極の電流値を測定した。試験液中のグルコース濃度と電流値の関係を図３に示す。
【０１０４】
その結果、カーボンナノチューブ修飾のない酵素電極に比べて、カーボンナノチューブ修飾酵素電極では、電流値が５０倍に増加しており、従来技術による酵素電極に比べ著しく感度を向上させることが可能となった。
【０１０５】
（比較例５）
ポリエチレンテレフタレート板上にパラジウムを薄膜状に被覆した基板にレーザートリミングで作用極および対極を形成した。その作用極およびその周囲の対極上に作用極を中心として０．５ｗ／ｗ％のカルボキシメチルセルロース（ＣＭＣ）水溶液を１．５μＬ塗布し３７℃、１時間乾燥した後、０．１ｗ／ｗ％ＣＭＣ、２０ｍＭコハク酸、７０ｍＭフェリシアン化カリウム水溶液１．５μＬを塗布し３７℃、１時間乾燥した後、７ｕｎｉｔｓ／ｍＬコレステロールオキシダーゼを含む水溶液を０．４μＬ塗布し室温乾燥することによりコレステロール測定用バイオセンサを作製する。
【０１０６】
（実施例７）
比較例５と同様のパラジウム薄膜で形成した電極上に０．２ｗ／ｗ％の含有量で懸濁した２層カーボンナノチューブを含む０．２５ｗ／ｗ％のカルボキシメチルセルロース（ＣＭＣ）水溶液を１．５μＬ塗布し３７％、１時間乾燥した後、比較例５と同様にコレステロール測定用バイオセンサを構築した。
【０１０７】
比較例５および実施例７で作製したバイオセンサに２５ｍｇ／ｄＬの濃度のコレステロール水溶液（５％Ｔｒｉｔｏｎ−Ｘを含む）を滴下し、３分間反応させた後、対極を基準として作用極０．６Ｖの電圧を印加し、５秒後の電流値を測定した。
【０１０８】
その結果、比較例５ではコレステロールが含まれない試料との電流値の差が０．９μＡであったのに対して、実施例７では３．４μＡの差が得られた。
【０１０９】
このことから、実施例７で作製したバイオセンサを用いることにより、より低濃度のコレステロールを測定することが可能になる。
【産業上の利用可能性】
【０１１０】
本発明によれば、分散性の高いカーボンナノチューブ組成物を得ることができる。本組成物は水溶液中でも分散性に優れるため、バイオセンサを初めとして、電子情報用途などの産業用途に広く応用が可能である。また、該組成物を具備したバイオセンサにより高感度に試料中の物質濃度を測定することが可能となり、もってこれまで測定が不可能であった生体中成分や環境中成分の測定が可能となり、医療、環境、アメニティー用途での実用化が期待される。ただし、応用範囲はこれらに限られるものではない。
【図面の簡単な説明】
【０１１１】
【図１】実施例２および比較例１における添加グルコース濃度と電流値変化の関係を示すグラフである。
【図２】実施例４および比較例２における添加尿素濃度と電流値の関係を示すグラフである。
【図３】実施例６および比較例４における添加グルコース濃度と電流値の関係を示すグラフである。
【図１】
2006292495.tif 000003
【図２】
2006292495.tif 000004
【図３】
2006292495.tif 000005